СТЕКЛЯННЫЕ НИТИ, ПОКРЫТЫЕ ЗАМАСЛИВАТЕЛЕМ, СОДЕРЖАЩИМ НАНОЧАСТИЦЫ

1. Стеклянная нить, покрытая замасливающей композицией, которая содержит (в мас.%):
от 25 до 90%, по меньшей мере, одного пленкообразователя,
от 3 до 25%, по меньшей мере, одного связующего,
от 2 до 18% наночастиц.
2. Стеклянная нить по п.1, отличающаяся тем, что пленкообразователь выбран из поливинилацетатов, полиэфиров, эпоксидных веществ, полиакрилатов, полиуретанов, полиамидов, целлюлозных полимеров и смесей данных соединений.
3. Стеклянная нить по п.2, отличающаяся тем, что пленкообразователь выбран из поливинилацетатов, эпоксидных веществ, смесей, содержащих, по меньшей мере, одно эпоксидное вещество и, по меньшей мере, один полиэфир, и полиуретанов.
4. Стеклянная нить по любому из пп.1-3, отличающаяся тем, что количество пленкообразователя составляет от 50 до 90 мас.% по отношению к общему составу замасливающей композиции.
5. Стеклянная нить по любому из пп.1-2, отличающаяся тем, что связующее выбрано из гидролизующихся соединений, принадлежащих к группе, состоящей из силанов, силоксанов, титанатов, цирконатов и смесей этих соединений.
6. Стеклянная нить по п.5, отличающаяся тем, что связующее представляет собой силан.
7. Стеклянная нить по любому из пп.1-2, отличающаяся тем, что связующее составляет от 5 до 18 мас.% по отношению к общему составу замасливающей композиции.
8. Стеклянная нить по любому из пп.1-2, отличающаяся тем, что наночастицы состоят более чем на 30 мас.% из неорганического вещества, предпочтительно, более чем на 40%, и еще предпочтительнее, более чем на 45%.
9. Стеклянная нить по п.8, отличающаяся тем, что наночастицы изготовлены на основе глины, боемита или кремнезема.
10. Стеклянная нить по любому из пп.1-2, отличающаяся тем, что наночастицы обрабатывают агентом, помогающим уменьшить диффузию воды, предпочтительно, гидрофобным агентом.
a
4-a
11. Стеклянная нить по п.10, отличающаяся тем, что агент представляет собой соединение формулы RXY, в которой
R представляет собой водород или углеводородный радикал, содержащий от 1 до 40 атомов углерода, причем упомянутый радикал может быть линейным, разветвленным или циклическим, насыщенным или ненасыщенным, может содержать один или несколько гетероатомов О или N или быть замещенным одной или несколькими аминогруппами, карбоксильными группами, эпокси- или амидогруппой, а группы R могут быть идентичными или различными,
Х представляет собой Si, Zr или Ti,
Y представляют собой гидролизующуюся группу, такую как алкоксигруппа, содержащую от 1 до 12 атомов углерода, возможно, содержащую один или несколько гетероатомов О или N, или галоген, предпочтительно, Cl,
а равно 1, 2 или 3.
12. Стеклянная нить по п.11, отличающаяся тем, что соединение представляет собой органосилан, предпочтительно, содержащий две или три алкоксигруппы.
13. Стеклянная нить по любому из пп.1-2, отличающаяся тем, что количество наночастиц составляет от 2,5 до 15 мас.% по отношению к общему количеству замасливающей композиции, предпочтительно, от 4 до 14%.
14. Водная замасливающая композиция для стеклянной нити по любому из пп.1-13, отличающаяся тем, что содержит
от 1,5 до 15%, по меньшей мере, одного пленкообразователя, предпочтительно, от 2,5 до 10%,
от 0,15 до 4%, по меньшей мере, одного связующего, предпочтительно, от 0,25 до 2,5%,
от 0,1 до 4% наночастиц, предпочтительно, от 0,15 до 2%,
от 0 до 2%, по меньшей мере, одного смазочного материала, предпочтительно, от 0,1 до 1,2%,
от 0 до 4%, по меньшей мере, одного диспергирующего агента, предпочтительно, от 0,05 до 2%,
от 0 до 4%, по меньшей мере, одного регулятора вязкости, предпочтительно, от 0,05 до 2%.
15. Замасливающая композиция по п.14, отличающаяся тем, что содержание твердых веществ (сухой экстракт) в ней меняется в пределах от 2 до 35%, предпочтительно, от 2,5 до 25%, предпочтительнее, от 3 до 15%.
16. Способ получения замасливающей композиции по п.14 или 15, включающий следующие стадии:
а) получают дисперсию D наночастиц в воде, предпочтительно, в присутствии диспергирующего агента,
в) вносят другие компоненты замасливателя, а именно, пленкообразователь, связующее и вышеупомянутые составляющие по выбору, в воду для образования эмульсии Е, и
с) смешивают дисперсию D с эмульсией Е.

17. Способ по п.16, отличающийся тем, что дисперсию на стадии а) получают в условиях сильного сдвига, например, на установке Ultraturax, и/или ультрафиолета.
18. Композит, содержащий, по меньшей мере, одно органическое и/или неорганическое вещество и стеклянные нити для упрочнения, отличающийся тем, что упомянутые нити состоят полностью или частично из стеклянных нитей по любому из пп.1-13.
19. Композит по п.18, отличающийся тем, что содержит от 5 до 60 мас.% стекла.